(57)【要約】【課題】ドライクリーニングの間及びドライクリーニング後の溶剤精製工程である溶剤蒸留時に発泡がほとんどなく、石油系溶剤やハロゲン化炭化水素系溶剤に混合してチャージ法にて使用することができ、被洗物に好ましい平滑性や柔軟性などの風合いを付与することができるドライクリーニング用仕上げ剤組成物を提供する。【解決手段】一般式［１］で表されるポリエーテルアミノ変性シリコーンを含有することを特徴とするドライクリーニング用仕上げ剤組成物。ただし、Ｘは炭素数１〜４のアルキレン基、Ｒ1は炭素数２〜４のアルキレン基、ａは１〜１００であり、ａが２以上の場合には、２個以上のＲ1Ｏは同一であっても異なってもよく、Ｙは−Ｒ2ＮＨ2、−Ｒ3ＮＨＲ4ＮＨ2又は−Ｒ5ＮＨＣ6Ｈ11であり、Ｒ2、Ｒ3、Ｒ4、Ｒ5はそれぞれ炭素数１〜４のアルキレン基であり、ｍは１〜１００、ｎは１〜８、ｂは２〜３０、Ｅ1、Ｅ2は末端基である。2007303016.tif 000021【選択図】なし【特許請求の範囲】
【請求項１】
一般式［１］で表されるポリエーテルアミノ変性シリコーンを含有することを特徴とするドライクリーニング用仕上げ剤組成物。
【化１】
2007303016.tif 000019
（ただし、式中、Ｘは炭素数１〜４のアルキレン基であり、Ｒ1は炭素数２〜４のアルキレン基であり、ａは１〜１００であり、ａが２以上の場合には、２個以上のＲ1Ｏは同一であっても異なってもよく、Ｙは−Ｒ2ＮＨ2、−Ｒ3ＮＨＲ4ＮＨ2又は一般式［２］で表される基であり、
【化２】
2007303016.tif 000020
Ｒ2、Ｒ3、Ｒ4、Ｒ5はそれぞれ炭素数１〜４のアルキレン基であり、ｍは１〜１００であり、ｎは１〜８であり、ｂは２〜３０であり、Ｅ1、Ｅ2はそれぞれ末端基である。）
【請求項２】
界面活性剤を更に含有する請求項１記載のドライクリーニング用仕上げ剤組成物。
【請求項３】
稀釈剤を更に含有する請求項１又は請求項２記載のドライクリーニング用仕上げ剤組成物。
【発明の詳細な説明】
【技術分野】
【０００１】
本発明は、ドライクリーニング用仕上げ剤組成物に関する。さらに詳しくは、本発明は、ドライクリーニングの間及びドライクリーニング後の溶剤精製工程である溶剤蒸留時に発泡がほとんどなく、石油系溶剤やハロゲン化炭化水素系溶剤に混合してチャージ法にて使用することができ、被洗物に好ましい平滑性や柔軟性などの風合いを付与することができるドライクリーニング用仕上げ剤組成物に関する。
【背景技術】
【０００２】
ドライクリーニングは、非水溶性である石油系溶剤やテトラクロロエチレンなどのハロゲン化炭化水素系溶剤などを用いて被洗物を洗濯する方法である。この洗濯法によれば、その溶剤特性により被洗物の風合いが損なわれることから、風合い改善のためにカチオン界面活性剤やシリコーンオイルなどが用いられている。カチオン界面活性剤については、ドライクリーニングの間及びドライクリーニング後の溶剤蒸留時に発泡はほとんどないが、平滑性などを十分に付与することができないという問題がある。シリコーンオイルは、平滑性や柔軟性などを付与することから、ジメチルポリシロキサン（通称ジメチルオイル）、メチルハイドロジェンポリシロキサン（通称Ｈオイル）や、その他の各種シリコーンオイル（アミノ変性シリコーンなど）などが用いられている。しかし、これらのシリコーンオイルについては、ドライクリーニング溶剤中に洗浄剤や仕上げ剤などのドライクリーニング用薬剤を添加し、ドライクリーニング用洗濯機を用いるドライクリーニング処理を行う方法（チャージ法）にて使用する場合に、いずれもドライクリーニングの間及びドライクリーニング後の溶剤精製工程である溶剤蒸留時に著しく発泡し、機械の運転に支障が出るという間題があった。
そのために、ドライクリーニング処理に使用可能なシリコーンオイルを含む組成物の開発が進められている。例えば、ドライクリーニングの間及びドライクリーニング後の溶剤精製工程である溶剤蒸留時に発泡がないためにチャージ法で使用することができ、平滑性、柔軟性、反発性や光沢などを付与することにより風合改質を行うことができるドライクリーニング用仕上げ剤として、ポリオキシアルキレンエーテル基とグリシジルエーテル基を有するポリオルガノシロキサンを有効成分とするドライクリーニング用仕上げ剤が提案されている（特許文献１）。
また、優れた洗浄性と再汚染防止性を与え、被洗物に平滑性と柔軟性に富んだ優れた風合いを与えることができるドライクリーニング用洗浄剤組成物として、アミン当量２５０〜４０,０００のアミノ変性シリコーンとシリコーン系溶剤又は溶解助剤を含有するドライクリーニング用洗浄剤組成物が提案されている（特許文献２）。
しかしながら、上記のような仕上げ剤や洗浄剤組成物においては、平滑性や柔軟性などの風合いが必ずしも十分であるとは言えなかった。
【特許文献１】特開平５−１７１５６６号公報
【特許文献２】特開２００２−１８８０９７号公報
【発明の開示】
【発明が解決しようとする課題】
【０００３】
本発明は、ドライクリーニングの間及びドライクリーニング後の溶剤精製工程である溶剤蒸留時に発泡がほとんどなく、石油系溶剤やハロゲン化炭化水素系溶剤に混合してチャージ法にて使用することができ、被洗物に好ましい平滑性や柔軟性などの風合いを付与することができるドライクリーニング用仕上げ剤組成物を提供することを目的としてなされたものである。
【課題を解決するための手段】
【０００４】
本発明者らは、上記の課題を解決すべく鋭意研究を重ねた結果、特定の構造を有するポリエーテルアミノ変性シリコーンを用いることにより、ドライクリーニングの間及びドライクリーニング後の溶剤精製工程である溶剤蒸留時に発泡がほとんどないためにチャージ法で使用することができ、被洗物に優れた平滑性や柔軟性を有する風合いを付与することができることを見いだし、この知見に基づいて本発明を完成するに至った。
すなわち、本発明は、
（１）一般式［１］で表されるポリエーテルアミノ変性シリコーンを含有することを特徴とするドライクリーニング用仕上げ剤組成物、
【化１】
2007303016.tif 000002
（ただし、式中、Ｘは炭素数１〜４のアルキレン基であり、Ｒ1は炭素数２〜４のアルキレン基であり、ａは１〜１００であり、ａが２以上の場合には、２個以上のＲ1Ｏは同一であっても異なってもよく、Ｙは−Ｒ2ＮＨ2、−Ｒ3ＮＨＲ4ＮＨ2又は一般式［２］で表される基であり、
【化２】
2007303016.tif 000003
Ｒ2、Ｒ3、Ｒ4、Ｒ5はそれぞれ炭素数１〜４のアルキレン基であり、ｍは１〜１００であり、ｎは１〜８であり、ｂは２〜３０であり、Ｅ1、Ｅ2はそれぞれ末端基である。）、
（２）界面活性剤を更に含有する(１)記載のドライクリーニング用仕上げ剤組成物、及び、
（３）稀釈剤を更に含有する(１)又は(２)記載のドライクリーニング用仕上げ剤組成物、
を提供するものである。
【発明の効果】
【０００５】
本発明のドライクリーニング用仕上げ剤組成物は、特定構造のポリエーテルアミノ変性シリコーンを含有し、ドライクリーニングの間及びドライクリーニング後の溶剤精製工程である溶剤蒸留時に発泡がほとんどないためにチャージ法で使用することができ、被洗物に優れた平滑性や柔軟性を有する風合いを付与することができる。
【発明を実施するための最良の形態】
【０００６】
本発明のドライクリーニング用仕上げ剤組成物は、一般式［１］で表されるポリエーテルアミノ変性シリコーンを含有する。
【化３】
2007303016.tif 000004
ただし、一般式［１］において、Ｘは炭素数１〜４のアルキレン基であり、Ｒ1は炭素数２〜４のアルキレン基である。ａは１〜１００であり、より好ましくは４〜８０である。ａが２以上の場合には、２個以上のＲ1Ｏは同一であっても異なってもよく、２種以上のＲ1Ｏはランダム付加であってもブロック付加であってもよい。Ｙは−Ｒ2ＮＨ2、−Ｒ3ＮＨＲ4ＮＨ2又は一般式［２］で表される基である。
【化４】
2007303016.tif 000005
Ｒ2、Ｒ3、Ｒ4、Ｒ5はそれぞれ炭素数１〜４のアルキレン基であり、ｍは１〜１００、より好ましくは２〜８０であり、ｎは１〜８、より好ましくは１〜６である。ｂは２〜３０、より好ましくは４〜２５であり、Ｅ1、Ｅ2はそれぞれ末端基である。
【０００７】
Ｘで表される炭素数１〜４のアルキレン基としては、例えば、メチレン基、エチレン基、プロピレン基、トリメチレン基、ブチレン基、テトラメチレン基などを挙げることができる。Ｒ1で表される炭素数２〜４のアルキレン基としては、例えば、エチレン基、プロピレン基、トリメチレン基、ブチレン基、テトラメチレン基などを挙げることができる。本発明において、Ｒ1で表されるアルキレン基は、エチレン基とプロピレン基であることが好ましい。Ｒ1で表されるアルキレン基をエチレン基とプロピレン基とすることにより、ドライクリーニングの間及びドライクリーニング後の溶剤精製工程である溶剤蒸留時に発泡を効果的に抑制することができる。
Ｙで表される−Ｒ2ＮＨ2、−Ｒ3ＮＨＲ4ＮＨ2、−Ｒ5ＮＨＣ6Ｈ11基中のＲ2、Ｒ3、Ｒ4、Ｒ5で表される炭素数１〜４のアルキレン基としては、例えば、メチレン基、エチレン基、プロピレン基、トリメチレン基、ブチレン基、テトラメチレン基などを挙げることができる。Ｙで表されるアミノ基としては、例えば、アミノプロピル基、Ｎ−(β−アミノエチル)アミノエチル基、Ｎ−(β−アミノエチル)アミノプロピル基、Ｎ−シクロヘキシルアミノプロピル基などを挙げることができる。
本発明において、Ｅ1で表される末端基としては、例えば、Ｒ63ＳｉＯ−、Ｒ63ＳｉＯ−Ｘ−Ｏ(Ｒ1Ｏ)ａ−などを挙げることができる。Ｒ6としては、例えば、メチル基、メトキシ基などを挙げることができる。３個のＲ6は、同一であっても異なってもよい。Ｅ2で表される末端基としては、例えば、−ＯＳｉＲ73、−[Ｓｉ(ＣＨ3)2Ｏ]m−[Ｓｉ(ＣＨ3)ＹＯ]n−Ｓｉ(ＣＨ3)2−ＯＳｉＲ73などを挙げることができる。Ｒ7としては、例えば、メチル基、メトキシ基などを挙げることができる。３個のＲ7は、同一であっても異なってもよい。
【０００８】
本発明において、一般式［１］で表されるポリエーテルアミノ変性シリコーンは、アミン当量が２００〜１２,０００であることが好ましく、５００〜７,０００であることがより好ましい。なお、アミン当量とは、アミノ基とイミノ基を合計して１ｇ当量含む化合物の質量をｇ単位で表した数値である。一般式［１］で表されるポリエーテルアミノ変性シリコーンのアミン当量が２００〜１２,０００であると、ドライクリーニング用仕上げ剤組成物を用いた処理した被洗物に黄変を生ずることなく、優れた柔軟性を付与することができる。
本発明において、一般式［１］で表されるポリエーテルアミノ変性シリコーンは、重量平均分子量が５,０００〜１５０,０００であることが好ましく、１０,０００〜１００,０００であることがより好ましい。ポリエーテルアミノ変性シリコーンの重量平均分子量が５,０００〜１５０,０００であると、被洗物に優れた柔軟性を有する風合いを与えることができる。
【０００９】
本発明において、一般式［１］で表されるポリエーテルアミノ変性シリコーンは、ＨＬＢが１〜１６であることが好ましく、２〜１３であることがより好ましい。ここでＨＬＢ（親水性親油性バランス）は、グリフィンの式により計算されたＨＬＢである。ポリエーテルアミノ変性シリコーンは、ＨＬＢが１〜１６のものを１種単独で使用することができ、あるいは２種以上のポリエーテルアミノ変性シリコーンを組み合わせて使用することもできる。２種以上のポリエーテルアミノ変性シリコーンを組み合わせて使用する場合、混合物としてのＨＬＢが１〜１６であれば、ＨＬＢが１未満のポリエーテルアミノ変性シリコーンや、ＨＬＢが１５を超えるポリエーテルアミノ変性シリコーンを用いることもできる。ポリエーテルアミノ変性シリコーンのＨＬＢが１未満であると、ドライクリーニングの間及びドライクリーニング後の溶剤精製工程である溶剤蒸留時に発泡を生ずるおそれがある。ポリエーテルアミノ変性シリコーンのＨＬＢが１６を超えると、ドライクリーニング溶剤に対する溶解性が低下し、被洗物に柔軟性が十分に付与されないおそれがある。
本発明において、一般式［１］で表されるポリエーテルアミノ変性シリコーン製造方法に特に制限はなく、例えば、メチルハイドロジェンポリシロキサンと両末端メタリル変性ポリグリコールを、白金系触媒の存在下で付加反応させて得られた化合物に、アルカリ触媒の存在下に環状アミノ変性ポリシロキサンを反応させることによって得ることができる。
【００１０】
本発明のドライクリーニング用仕上げ剤組成物は、一般式［１］で表されるポリエーテルアミノ変性シリコーンを単独で使用することができるが、界面活性剤を更に含有することが好ましい。界面活性剤を含有することにより、ドライクリーニング用仕上げ剤組成物を、ドライクリーニング溶剤の中でもＫＢ値（カウリブタノール値）が２０〜３０と比較的低い石油系溶剤中への溶解安定性を高めることができる。
本発明に用いる界面活性剤としては、ノニオン界面活性剤、アニオン界面活性剤、両性界面活性剤、カチオン界面活性剤を適宜選択して使用することができる。ノニオン界面活性剤としては、例えば、高級アルコールアルキレンオキサイド付加物、アルキルフェノールアルキレンオキサイド付加物、スチレン化アルキルフェノールアルキレンオキサイド付加物、スチレン化フェノールアルキレンオキサイド付加物、高級アルキルアミンアルキレンオキサイド付加物、脂肪酸アミドアルキレンオキサイド付加物、アルカノールアミンの脂肪酸アミド、ポリプロピレングリコールエチレンオキサイド付加物などのエーテル型のノニオン界面活性剤、脂肪酸アルキレンオキサイド付加物、多価アルコール脂肪酸エステルアルキレンオキサイド付加物、油脂のアルキレンオキサイド付加物などのエーテルエステル型のノニオン界面活性剤、グリセロールの脂肪酸エステル、ペンタエリスリトールの脂肪酸エステル、ソルビトールの脂肪酸エステル、ソルビタンの脂肪酸エステル、ショ糖の脂肪酸エステルなどのエステル型のノニオン界面活性剤、多価アルコールのアルキルエーテルなどのその他のノニオン界面活性剤などを挙げることができる。
【００１１】
アニオン界面活性剤としては、例えば、脂肪酸セッケンなどのカルボン酸塩のアニオン界面活性剤、高級アルコール硫酸エステル塩、高級アルキルポリアルキレングリコールエーテル硫酸エステル塩、スチレン化アルキルフェノールアルキレンオキサイド付加物硫酸エステル塩、スチレン化フェノールアルキレンオキサイド付加物硫酸エステル塩、硫酸化油、硫酸化脂肪酸エステル、硫酸化脂肪酸、硫酸化オレフィンなどの硫酸エステル塩、ベンゼンスルホン酸塩、アルキルベンゼンスルホン酸塩、ナフタレンスルホン酸塩、ベンゼンスルホン酸塩のホルマリン縮合物、ナフタレンスルホン酸のホルマリン縮合物、α−オレフィンスルホン酸塩、パラフィンスルホン酸塩、スルホコハク酸ジエステル塩などのスルホン酸塩のアニオン界面活性剤、高級アルコールリン酸エステル塩、スチレン化アルキルフェノールアルキレンオキサイド付加物リン酸エステル塩、スチレン化フェノールアルキレンオキサイド付加物リン酸エステル塩などのリン酸エステル塩のアニオン界面活性剤、Ｎ−メチルタウリンオレイン酸塩、Ｎ−メチルタウリンステアリン酸塩などのその他のアニオン界面活性剤などを挙げることができる。両性界面活性剤としては、例えば、アルキルジメチルベタイン塩、アルキルジヒドロキシエチルベタイン塩などのべタイン型の両性界面活性剤、アルキルアミノ脂肪酸塩などのアミノ酸型の両性界面活性剤などを挙げることができる。カチオン界面活性剤としては、例えば、アルキルイミダゾリニウム塩、ジアルキルジメチルアンモニウム塩などのカチオン界面活性剤を挙げることができる。これらの界面活性剤は、１種を単独で用いることができ、あるいは、２種以上を組み合わせて用いることもできる。これらの中で、ドライクリーニング溶剤への乳化力が優れるノニオン界面活性剤を好適に用いることができ、高級アルコールアルキレンオキサイド付加物、脂肪酸アミドアルキレンオキサイド付加物、ソルビタンの脂肪酸エステルを特に好適に用いることができる。
本発明において、界面活性剤の配合量は、一般式［１］で表されるポリエーテルアミノ変性シリコーン１００質量部に対して、１,０００質量部以下であることが好ましく、２００質量部以下であることがより好ましい。界面活性剤の配合量が、一般式［１］で表されるポリエーテルアミノ変性シリコーン１００質量部に対して１,０００質量部を超えると、被洗物に対する良好な風合いの付与効果が十分に発現しないおそれがある。
【００１２】
本発明のドライクリーニング用仕上げ剤組成物は、稀釈剤を更に含有することが好ましい。稀釈剤を含有することにより、ドライクリーニング用仕上げ剤組成物の粘度を下げ、安定性を向上することができる。使用する稀釈剤としては、例えば、メタノール、エタノール、イソプロパノールなどのアルコール系溶剤、エチレングリコール、プロピレングリコール、エチレングリコールモノブチルエーテル、３−メチル−３−メトキシブタノールなどのグリコール系溶剤、ｎ−デカン、ミネラルターペンなどの炭化水素系溶剤、テトラクロロエチレンなどのハロゲン化炭化水素系溶剤などを挙げることができる。これらの中で、３−メチル−３−メトキシブタノールは安全性が高いので、特に好適に用いることができる。
本発明において、稀釈剤を使用する場合は、稀釈液中のポリエーテルアミノ変性シリコーンと界面活性剤の合計濃度が０.０１〜９８質量％であることが好ましく、ポリエーテルアミノ変性シリコーンと界面活性剤の合計濃度が５〜６０質量％であることがより好ましい。
【００１３】
本発明のドライクリーニング用仕上げ剤組成物は、ドライクリーニング溶剤に対して０.００４〜０.２質量％の範囲で用いることが好ましく、０.０１〜０.０６質量％の範囲で用いることがより好ましい。ドライクリーニング用仕上げ剤組成物をドライクリーニング溶剤に対して０.００４〜０.２質量％の範囲で用いることにより、被洗物に優れた風合いを付与し、チャージ浴及び蒸留器における発泡を抑制することができる。
本発明のドライクリーニング用仕上げ剤組成物は、ドライクリーニング溶剤として、パラフィン、オレフィン、ナフテン、芳香族炭化水素などの単独又は２種以上の混合物からなる石油系溶剤、テトラクロロエチレンなどのハロゲン化炭化水素系溶剤、ＨＣＦＣ−２２５、ペンタフルオロブタンなどの代替フロン系溶剤、デカメチルテトラシロキサン、デカメチルシクロペンタシロキサンなどのシリコーン系溶剤などとともに使用することができる。特に、ドライクリーニング溶剤のカウリブタノール値が２０以上である石油系溶剤、テトラクロロエチレンなどのハロゲン化炭化水素系溶剤で効果的に使用することができる。
本発明のドライクリーニング用仕上げ剤組成物は、ドライクリーニング溶剤に混合してチャージ法にて使用することができる。チャージ液としては、本発明のドライクリーニング用仕上げ剤組成物とソープと呼ばれる洗浄剤組成物をそれぞれ単独又は混合して用いることができる。洗浄効果と風合い付与効果を１回の洗浄で発現させるために、本発明のドライクリーニング用仕上げ剤組成物とソープを混合して用いることが好ましい。本発明のドライクリーニング用仕上げ剤組成物には、必要に応じてベンゾトリアゾールなどの金属腐食防止剤などの成分を適宜配合することができる。
【実施例】
【００１４】
以下に、実施例を挙げて本発明をさらに詳細に説明するが、本発明はこれらの実施例によりなんら限定されるものではない。
なお、ドライクリーニング用仕上げ剤組成物は、以下の方法により評価した。
＜性能試験１＞
（１）ドライクリーニング溶剤での泡高性
ドライクリーニング用仕上げ剤組成物０.４ｍＬを、ドライクリーニング溶剤としてテトラクロロエチレン（溶剤１）１００ｍＬ又はｎ−デカン（溶剤２）１００ｍＬに溶解して、試験液を調製した。２５ｍＬの目盛付共栓試験管に、調製した試験液２０ｍＬを入れ、２０℃にて上下に３０回強振し、静置直後の液面からの泡の高さを測定し、泡高性を以下の４段階の評価基準に準拠して評価した。
×：泡の高さが４ｃｍを超えた場合。
△：泡の高さが２ｃｍを超え４ｃｍ以下の場合。
○：泡の高さが０ｃｍを超え２ｃｍ以下の場合。
◎：泡の高さが０ｃｍの場合。
（２）柔軟性
５００ｍＬのステンレス鋼製ポットに、ドライクリーニング溶剤としてテトラクロロエチレン（溶剤１）１００ｍＬ又はｎ−デカン（溶剤２）１００ｍＬを入れ、ドライクリーニング用仕上げ剤組成物０.４ｍＬを加え溶解して、試験液を調製した。ラウンダーメーター［(株)大栄科学精器製作所、Ｌ−２０］を用いて、綿メリヤス（目付２５０ｇ／ｍ2）、ウールサージ（目付２７０ｇ／ｍ2）、アクリルメリヤス（目付２３０ｇ／ｍ2）又はポリエステルジャージ（目付２００ｇ／ｍ2）の各試験布２０ｃｍ×２０ｃｍを、それぞれ試験液に２０℃で１０分間浸漬した。その後、遠心脱水機［栄光産業(株)、Ｈ−１２０Ａ］を用いて１分間脱液し、６０℃に保った熱風循環式乾燥機で３０分間乾燥し、室内に１時間放置したのち、触感法により柔軟性を以下の５段階の評価基準に準拠して評価した。数値が小さいほど粗硬であり、数値が大きいほど柔軟性が良好である。
１：硬く感じる。
２：やや硬く感じる。
３：やや柔らかく感じる。
４：柔らかく感じる。
５：非常に柔らかく感じる。
（３）黄変性
(２)で柔軟性を評価した試験布について、目視により黄変性を以下の３段階の評価基準に準拠して評価した。
１：明らかな黄変が認められる。
２：やや黄変が認められる。
３：黄変が認められない。
【００１５】
＜性能試験２＞
（１）洗浄条件
洗浄機械：三菱ドライクリーナーΣシリーズＭＳ１２Ｖ［三菱重工業(株)］
洗浄方法：１浴新液洗浄、５分
脱液時間：３分
乾燥温度、時間：６０℃×２５分
負荷物：ウール１００％の紳士用背広１０ｋｇと、それぞれ２０ｃｍ×２０ｃｍの綿メリヤス（目付２５０ｇ／ｍ2）、ウールサージ（目付２７０ｇ／ｍ2）、アクリルメリヤス（目付２３０ｇ／ｍ2）及びポリエステルジャージ（目付２００ｇ／ｍ2）の試験布と、それぞれ２０ｃｍ×３０ｃｍの油化学協会法に準じて作成した綿金巾（目付１８０ｇ／ｍ2）のカーボン汚染布及びウールモスリン（目付１００ｇ／ｍ2）のカーボン汚染布
ドライクリーニング溶剤：テトラクロロエチレン
溶剤量：６０Ｌ
薬剤量：ドライクリーニング用仕上げ剤組成物２０ｍＬと洗浄剤［日華化学(株)、ドライシグマ(登録商標)ＭＷ］１８０ｍＬとの合計２００ｍＬ
（２）ドライクリーニング時の泡高性
洗浄機械内の泡の高さを測定し、泡高性を以下の４段階の評価基準に準拠して評価した。
×：泡の高さが４ｃｍを超えた場合。
△：泡の高さが２ｃｍを超え４ｃｍ以下の場合。
○：泡の高さが０ｃｍを超え２ｃｍ以下の場合。
◎：泡の高さが０ｃｍの場合。
（３）蒸留器での泡高性
ドライクリーニングに用いた溶剤６０Ｌの全量を蒸留し、蒸留を行っているときの蒸留器内の泡の高さを測定し、泡高性を以下の４段階の評価基準に準拠して評価した。
×：泡の高さが４ｃｍを超えた場合。
△：泡の高さが２ｃｍを超え４ｃｍ以下の場合。
○：泡の高さが０ｃｍを超え２ｃｍ以下の場合。
◎：泡の高さが０ｃｍの場合。
（４）帯電防止性
ドライクリーニング処理した乾燥直後のアクリルメリヤスとポリエステルジャージの試験布について、表面抵抗計［東亜電波工業(株)、ＳＵＰＥＲ ＭＥＧＯＨＭＭＥＴＥＲ ＭＯＤＥＬ ＳＭ−５Ｅ］を用いて表面抵抗値を測定し、以下の４段階の評価基準に準拠して評価した。
×：１.０×１０12Ω以上。
△：１.０×１０11Ω以上１.０×１０12Ω未満。
○：１.０×１０10Ω以上１.０×１０11Ω未満。
◎：１.０×１０10Ω未満。
（５）柔軟性
ドライクリーニング処理後の各試験布を、室内に１時開放置したのち、触感法により柔軟性を以下の５段階の評価基準に準拠して評価した。数値が小さいほど粗硬であり、数値が大きいほど柔軟性が良好である。
１：硬く感じる。
２：やや硬く感じる。
３：やや柔らかく感じる。
４：柔らかく感じる。
５：非常に柔らかく感じる。
（６）洗浄率及び逆汚染率
ドライクリーニング処理後の、各試験布及び各カーボン汚染布の測定波長５５０ｎｍにおける反射率を、色彩計［(株)村上色彩技術研究所、ＣＯＬＯＲＩＭＥＴＥＲ ＣＭ−５３Ｄ］を用いて測定し、次式に従って洗浄率及び逆汚染率を算出した。洗浄率は数字が大きい方が良好であり、逆汚染率は数字が小さい方が良好である。
洗浄率（％）＝{(Ｓ2−Ｓ1)／(Ｗ1−Ｓ1)}×１００
逆汚染率（％）＝{(Ｗ1−Ｗ2)／Ｗ1}×１００
ただし、Ｓ1：洗浄前の汚染布反射率、Ｓ2：洗浄後の汚染布反射率、Ｗ1：洗浄前の試験布反射率、Ｗ2：洗浄後の試験布反射率である。
【００１６】
実施例１
一般式［１］において、ＸがＣ4Ｈ8、(Ｒ1Ｏ)aが(Ｃ2Ｈ4Ｏ)30(Ｃ3Ｈ6Ｏ)30（ブロック）、ＹがＣ3Ｈ6ＮＨＣ2Ｈ4ＮＨ2であり、ｍが３０、ｎが２、ｂが７であり、アミン当量が９６７であり、ＨＬＢが４.６であるポリエーテルアミノ変性シリコーンＡをドライクリーニング用仕上げ剤組成物とし、評価を行った。
性能試験１で、ドライクリーニング溶剤がテトラクロロエチレンの場合、泡の高さは１.４ｃｍであった。柔軟性は、綿メリヤス５、ウールサージ５、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さはドライクリーニング時１.５ｃｍ、蒸留器で１.２ｃｍであった。柔軟性は、綿メリヤス５、ウールサージ５、アクリルメリヤス５、ポリエステルジャージ５であった。表面抵抗値は、アクリルメリヤス６.０×１０9Ω、ポリエステルジャージ２.２×１０9Ωであった。洗浄率は、綿金巾５１％、ウールモスリン７８％であり、逆汚染率は、綿メリヤス１％、ウールサージ１％、アクリルメリヤス４％、ポリエステルジャージ４％であった。
実施例２
ポリエーテルアミノ変性シリコーンＡ５０質量部とノニオン系界面活性剤（ラウリルアルコールエチレンオキサイド３モル付加物）５０質量部を混合して、ドライクリーニング用仕上げ剤組成物を調製し、評価を行った。
性能試験１で、ドライクリーニング溶剤がテトラクロロエチレンの場合、泡の高さは１.２ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さはドライクリーニング時１.２ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス８.３×１０9Ω、ポリエステルジャージ５.１×１０9Ωであった。洗浄率は、綿金巾５１％、ウールモスリン７９％であり、逆汚染率は、綿メリヤス１％、ウールサージ１％、アクリルメリヤス４％、ポリエステルジャージ３％であった。
実施例３
ポリエーテルアミノ変性シリコーンＡ１０質量部と３−メチル−３−メトキシブタノール９０質量部を混合して、ドライクリーニング用仕上げ剤組成物を調製し、評価を行った。
性能試験１で、ドライクリーニング溶剤がテトラクロロエチレンの場合、泡の高さは０.５ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であり、黄変性は綿メリヤス３、ウールサージ３、アクリルメリヤス３、ポリエステルジャージ３であった。
性能試験２で、泡の高さはドライクリーニング時１.０ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス３.２×１０10Ω、ポリエステルジャージ８.４×１０9Ωであった。洗浄率は、綿金巾５２％、ウールモスリン７９％であり、逆汚染率は、綿メリヤス１％、ウールサージ０％、アクリルメリヤス４％、ポリエステルジャージ３％であった。
実施例４
ポリエーテルアミノ変性シリコーンＡ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.８ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さはドライクリーニング時１.０ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス４.０×１０10Ω、ポリエステルジャージ７.５×１０9Ωであった。洗浄率は、綿金巾５２％、ウールモスリン８０％であり、逆汚染率は、綿メリヤス１％、ウールサージ１％、アクリルメリヤス４％、ポリエステルジャージ３％であった。
実施例５
ポリエーテルアミノ変性シリコーンＡ１５質量部、ノニオン系界面活性剤（ラウリルアルコールエチレンオキサイド３モル付加物）５質量部及び３−メチル−３−メトキシブタノール８０質量部を混合して、ドライクリーニング用仕上げ剤組成物を調製し、評価を行った。
性能試験１で、ドライクリーニング溶剤がテトロクロロエチレンの場合、泡の高さは１.２ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さはドライクリーニング時１.２ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス２.２×１０10Ω、ポリエステルジャージ７.６×１０9Ωであった。洗浄率は、綿金巾５１％、ウールモスリン７９％であり、逆汚染率は、綿メリヤス１％、ウールサージ１％、アクリルメリヤス４％、ポリエステルジャージ４％であった。
【００１７】
実施例６
ポリエーテルアミノ変性シリコーンＡ２０質量部、ノニオン系界面活性剤（ラウリルアルコールエチレンオキサイド３モル付加物）４０質量部及び３−メチル−３−メトキシブタノール４０質量部を混合して、ドライクリーニング用仕上げ剤組成物を調製し、評価を行った。
性能試験１で、ドライクリーニング溶剤がテトラクロロエチレンの場合、泡の高さは１.８ｃｍであった。柔軟性は、綿メリヤス４、ウールサージ４、アクリルメリヤス５、ポリエステルジャージ４であった。黄変性は、綿メリヤス３、ウールサージ３、アクリルメリヤス３、ポリエステルジャージ３であった。また、ドライクリーニング溶剤がｎ−デカンの場合、泡の高さは１.０ｃｍであった。柔軟性は、綿メリヤス４、ウールサージ４、アクリルメリヤス５、ポリエステルジャージ４であった。黄変性は、綿メリヤス３、ウールサージ３、アクリルメリヤス３、ポリエステルジャージ３であった。
性能試験２で、泡の高さは、ドライクリーニング時１.５ｃｍ、蒸留器で１.５ｃｍであった。柔軟性は、綿メリヤス４、ウールサージ４、アクリルメリヤス５、ポリエステルジャージ４であった。表面抵抗値は、アクリルメリヤス５.５×１０10Ω、ポリエステルジャージ９.２×１０9Ωであった。洗浄率は、綿金巾５２％、ウールモスリン８０％であり、逆汚染率は、綿メリヤス１％、ウールサージ０％、アクリルメリヤス４％、ポリエステルジャージ２％であった。
実施例７
ポリエーテルアミノ変性シリコーンＡ２０質量部、ノニオン系界面活性剤（ラウリルアルコールエチレンオキサイド３モル付加物）２０質量部及び３−メチル−３−メトキシブタノール６０質量部を混合して、ドライクリーニング用仕上げ剤組成物を調製し、評価を行った。
性能試験１で、ドライクリーニング溶剤がテトラクロロエチレンの場合、泡の高さは１.５ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時１.３ｃｍ、蒸留器で１.２ｃｍであった。柔軟性は、綿メリヤス５、ウールサージ４、アクリルメリヤス５、ポリエステルジャージ５であった。表面抵抗値は、アクリルメリヤス３.１×１０10Ω、ポリエステルジャージ７.３×１０9Ωであった。洗浄率は、綿金巾５１％、ウールモスリン８０％であり、逆汚染率は、綿メリヤス１％、ウールサージ０％、アクリルメリヤス５％、ポリエステルジャージ３％であった。
実施例８
ポリエーテルアミノ変性シリコーンＡ１０質量部、ノニオン系界面活性剤（ラウリルアルコールエチレンオキサイド３モル付加物）１０質量部及びテトラクロロエチレン８０質量部を混合して、ドライクリーニング用仕上げ剤組成物を調製し、評価を行った。
性能試験１で、ドライクリーニング溶剤がテトラクロロエチレンの場合、泡の高さは０.８ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時１.５ｃｍ、蒸留器で１.２ｃｍであった。柔軟性は、綿メリヤス５、ウールサージ４、アクリルメリヤス５、ポリエステルジャージ５であった。表面抵抗値は、アクリルメリヤス４.２×１０10Ω、ポリエステルジャージ７.６×１０9Ωであった。洗浄率は、綿金巾５２％、ウールモスリン７９％であり、逆汚染率は、綿メリヤス１％、ウールサージ０％、アクリルメリヤス４％、ポリエステルジャージ３％であった。
実施例９
ポリエーテルアミノ変性シリコーンＡ１０質量部、ノニオン系界面活性剤（ラウリルアルコールエチレンオキサイド３モル付加物）１０質量部及びｎ−デカン８０質量部を混合して、ドライクリーニング用仕上げ剤組成物を調製し、評価を行った。
性能試験１で、ドライクリーニング溶剤がテトラクロロエチレンの場合、泡の高さは０.８ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時０.９ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス４.８×１０10Ω、ポリエステルジャージ７.４×１０9Ωであった。洗浄率は、綿金巾５３％、ウールモスリン７９％であり、逆汚染率は、綿メリヤス１％、ウールサージ１％、アクリルメリヤス５％、ポリエステルジャージ３％であった。
実施例１０
一般式［１］において、ＸがＣ4Ｈ8、(Ｒ1Ｏ)aが(Ｃ2Ｈ4Ｏ)45(Ｃ3Ｈ6Ｏ)20（ブロック）、ＹがＣ3Ｈ6ＮＨＣ2Ｈ4ＮＨ2であり、ｍが４７、ｎが１、ｂが１０であり、アミン当量が２,３３０であり、ＨＬＢが５.７であるポリエーテルアミノ変性シリコーンＢ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.７ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時１.０ｃｍ、蒸留器で０.９ｃｍであった。柔軟性は、綿メリヤス５、ウールサージ５、アクリルメリヤス５、ポリエステルジャージ５であった。表面抵抗値は、アクリルメリヤス１.３×１０10Ω、ポリエステルジャージ２.８×１０9Ωであった。洗浄率は、綿金巾５２％、ウールモスリン８０％であり、逆汚染率は、綿メリヤス１％、ウールサージ０％、アクリルメリヤス５％、ポリエステルジャージ２％であった。
【００１８】
実施例１１
一般式［１］において、ＸがＣ4Ｈ8、(Ｒ1Ｏ)aが(Ｃ2Ｈ4Ｏ)55(Ｃ3Ｈ6Ｏ)15（ランダム）、ＹがＣ3Ｈ6ＮＨＣ2Ｈ4ＮＨ2であり、ｍが１９、ｎが２、ｂが１２であり、アミン当量が８７０であり、ＨＬＢが９.３であるポリエーテルアミノ変性シリコーンＣ１０質量部、ノニオン系界面活性剤（デシルアルコールエチレンオキサイド３モルプロピレンオキサイド２モルブロック付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.６ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時０.８ｃｍ、蒸留器で０.７ｃｍであった。柔軟性は、綿メリヤス５、ウールサージ４、アクリルメリヤス５、ポリエステルジャージ５であった。表面抵抗値は、アクリルメリヤス４.３×１０10Ω、ポリエステルジャージ８.０×１０9Ωであった。洗浄率は、綿金巾５２％、ウールモスリン７８％であり、逆汚染率は、綿メリヤス１％、ウールサージ１％、アクリルメリヤス４％、ポリエステルジャージ３％であった。
実施例１２
一般式［１］において、ＸがＣ4Ｈ8、(Ｒ1Ｏ)aが(Ｃ2Ｈ4Ｏ)60(Ｃ3Ｈ6Ｏ)10（ブロック）、ＹがＣ3Ｈ6ＮＨＣ2Ｈ4ＮＨ2であり、ｍが７、ｎが１、ｂが１２であり、アミン当量が１,３７０であり、ＨＬＢが１２.９であるポリエーテルアミノ変性シリコーンＤ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.５ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス５、ウールサージ４、アクリルメリヤス５、ポリエステルジャージ５であった。黄変性は、綿メリヤス３、ウールサージ３、アクリルメリヤス３、ポリエステルジャージ３であった。
性能試験２で、泡の高さは、ドライクリーニング時０.５ｃｍ、蒸留器で０.５ｃｍであった。柔軟性は、綿メリヤス５、ウールサージ４、アクリルメリヤス５、ポリエステルジャージ５であった。表面抵抗値は、アクリルメリヤス４.０×１０10Ω、ポリエステルジャージ７.４×１０9Ωであった。洗浄率は、綿金巾５０％、ウールモスリン７８％であり、逆汚染率は、綿メリヤス２％、ウールサージ１％、アクリルメリヤス４％、ポリエステルジャージ４％であった。
実施例１３
一般式［１］において、ＸがＣ4Ｈ8、(Ｒ1Ｏ)aが(Ｃ2Ｈ4Ｏ)70(Ｃ3Ｈ6Ｏ)5（ブロック）、ＹがＣ3Ｈ6ＮＨＣ2Ｈ4ＮＨ2であり、ｍが４、ｎが１、ｂが１２であり、アミン当量が１,３４０であり、ＨＬＢが１５.３であるポリエーテルアミノ変性シリコーンＥ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.５ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時０.５ｃｍ、蒸留器で０.５ｃｍであった。柔軟性は、綿メリヤス４、ウールサージ４、アクリルメリヤス４、ポリエステルジャージ４であった。表面抵抗値は、アクリルメリヤス６.５×１０10Ω、ポリエステルジャージ４.４×１０10Ωであった。洗浄率は、綿金巾５１％、ウールモスリン８０％であり、逆汚染率は、綿メリヤス１％、ウールサージ１％、アクリルメリヤス４％、ポリエステルジャージ４％であった。
実施例１４
一般式［１］において、ＸがＣ3Ｈ6、(Ｒ1Ｏ)aが(Ｃ2Ｈ4Ｏ)4(Ｃ3Ｈ6Ｏ)2（ブロック）、ＹがＣ3Ｈ6ＮＨＣ2Ｈ4ＮＨ2であり、ｍが１３、ｎが１、ｂが１０であり、アミン当量が５３０であり、ＨＬＢが２.２であるポリエーテルアミノ変性シリコーンＦ１０質量部、ノニオン系界面活性剤（ステアリルジエタノールアミド）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.５ｃｍであった。柔軟性は、綿メリヤス４、ウールサージ４、アクリルメリヤス５、ポリエステルジャージ４であった。黄変性は、綿メリヤス３、ウールサージ３、アクリルメリヤス３、ポリエステルジャージ３であった。また、ドライクリーニング溶剤がｎ−デカンの場合、泡の高さは０.７ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時１.５ｃｍ、蒸留器で１.２ｃｍであった。柔軟性は、綿メリヤス４、ウールサージ４、アクリルメリヤス５、ポリエステルジャージ５であった。表面抵抗値は、アクリルメリヤス５.０×１０10Ω、ポリエステルジャージ９.１×１０9Ωであった。洗浄率は、綿金巾５１％、ウールモスリン７８％であり、逆汚染率は、綿メリヤス１％、ウールサージ０％、アクリルメリヤス３％、ポリエステルジャージ３％であった。
実施例１５
一般式［１］において、ＸがＣ4Ｈ8、(Ｒ1Ｏ)aが(Ｃ2Ｈ4Ｏ)12(Ｃ3Ｈ6Ｏ)8（ランダム）、ＹがＣ3Ｈ6ＮＨ2であり、ｍが１２、ｎが５、ｂが２０であり、アミン当量が２６０であり、ＨＬＢが４.０であるポリエーテルアミノ変性シリコーンＧ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.５ｃｍであった。柔軟性は、綿メリヤス５、ウールサージ５、アクリルメリヤス５、ポリエステルジャージ５であった。黄変性は、綿メリヤス２、ウールサージ３、アクリルメリヤス３、ポリエステルジャージ３であった。また、ドライクリーニング溶剤がｎ−デカンの場合、泡の高さは０.５ｃｍであった。柔軟性は、綿メリヤス５、ウールサージ４、アクリルメリヤス５、ポリエステルジャージ５であった。黄変性は、綿メリヤス２、ウールサージ３、アクリルメリヤス３、ポリエステルジャージ３であった。
性能試験２で、泡の高さはドライクリーニング時１.３ｃｍ、蒸留器で１.１ｃｍであった。柔軟性は、綿メリヤス５、ウールサージ５、アクリルメリヤス５、ポリエステルジャージ５であった。表面抵抗値は、アクリルメリヤス２.１×１０10Ω、ポリエステルジャージ３.１×１０9Ωであった。洗浄率は、綿金巾５２％、ウールモスリン７９％であり、逆汚染率は、綿メリヤス１％、ウールサージ１％、アクリルメリヤス４％、ポリエステルジャージ３％であった。
【００１９】
実施例１６
一般式［１］において、ＸがＣ4Ｈ8、(Ｒ1Ｏ)aが(Ｃ2Ｈ4Ｏ)35(Ｃ3Ｈ6Ｏ)20（ブロック）、ＹがＣ3Ｈ6ＮＨＣ6Ｈ11であり、ｍが２０、ｎが１、ｂが１５であり、アミン当量が４,６００であり、ＨＬＢが６.７であるポリエーテルアミノ変性シリコーンＨ１０質量部、ノニオン系界面活性剤（ソルビタントリオレエート）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.０ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時１.２ｃｍ、蒸留器で１.０ｃｍであった。柔軟性は、綿メリヤス５、ウールサージ４、アクリルメリヤス５、ポリエステルジャージ５であった。表面抵抗値は、アクリルメリヤス３.６×１０10Ω、ポリエステルジャージ６.５×１０9Ωであった。洗浄率は、綿金巾５２％、ウールモスリン８０％であり、逆汚染率は、綿メリヤス１％、ウールサージ１％、アクリルメリヤス３％、ポリエステルジャージ２％であった。
実施例１７
一般式［１］において、ＸがＣ4Ｈ8、(Ｒ1Ｏ)aが(Ｃ2Ｈ4Ｏ)25(Ｃ3Ｈ6Ｏ)25（ブロック）、ＹがＣ3Ｈ6ＮＨＣ6Ｈ11であり、ｍが５４、ｎが１、ｂが１０であり、アミン当量が６,９００であり、ＨＬＢが３.２であるポリエーテルアミノ変性シリコーンＩ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.６ｃｍであった。柔軟性は、綿メリヤス４、ウールサージ４、アクリルメリヤス５、ポリエステルジャージ５であった。黄変性は、綿メリヤス３、ウールサージ３、アクリルメリヤス３、ポリエステルジャージ３であった。また、ドライクリーニング溶剤がｎ−デカンの場合、泡の高さは０.７ｃｍであった。柔軟性は、綿メリヤス４、ウールサージ４、アクリルメリヤス５、ポリエステルジャージ４であった。黄変性は、綿メリヤス３、ウールサージ３、アクリルメリヤス３、ポリエステルジャージ３であった。
性能試験２で、泡の高さは、ドライクリーニング時１.３ｃｍ、蒸留器で１.１ｃｍであった。柔軟性は、綿メリヤス４、ウールサージ４、アクリルメリヤス５、ポリエステルジャージ５であった。表面抵抗値は、アクリルメリヤス３.７×１０10Ω、ポリエステルジャージ８.３×１０9Ωであった。洗浄率は、綿金巾５２％、ウールモスリン７９％であり、逆汚染率は、綿メリヤス１％、ウールサージ０％、アクリルメリヤス３％、ポリエステルジャージ３％であった。
実施例１８
一般式［１］において、ＸがＣ4Ｈ8、(Ｒ1Ｏ)aが(Ｃ2Ｈ4Ｏ)15(Ｃ3Ｈ6Ｏ)65（ブロック）、ＹがＣ3Ｈ6ＮＨＣ6Ｈ11であり、ｍが６７、ｎが１、ｂが５であり、アミン当量が９,８００であり、ＨＬＢが１.３であるポリエーテルアミノ変性シリコーンＪ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.８ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。また、ドライクリーニング溶剤がｎ−デカンの場合、泡の高さは１.０ｃｍであった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時１.６ｃｍ、蒸留器で１.５ｃｍであった。柔軟性は、綿メリヤス４、ウールサージ４、アクリルメリヤス５、ポリエステルジャージ４であった。表面抵抗値は、アクリルメリヤス６.０×１０10Ω、ポリエステルジャージ２.１×１０10Ωであった。洗浄率は、綿金巾５３％、ウールモスリン７９％であり、逆汚染率は、綿メリヤス１％、ウールサージ１％、アクリルメリヤス５％、ポリエステルジャージ３％であった。
実施例１９
一般式［１］において、ＸがＣ4Ｈ8、(Ｒ1Ｏ)aが(Ｃ2Ｈ4Ｏ)12(Ｃ3Ｈ6Ｏ)6（ブロック）、ＹがＣ3Ｈ6ＮＨＣ2Ｈ4ＮＨ2であり、ｍが１５、ｎが４、ｂが１０であり、アミン当量が２４０であり、ＨＬＢが３.７であるポリエーテルアミノ変性シリコーンＫ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは０.７ｃｍであった。柔軟性は、綿メリヤス４、ウールサージ４、アクリルメリヤス５、ポリエステルジャージ５であった。黄変性は、綿メリヤス２、ウールサージ３、アクリルメリヤス２、ポリエステルジャージ３であった。また、ドライクリーニング溶剤がｎ−デカンの場合、泡の高さは０ｃｍであった。柔軟性は、綿メリヤス４、ウールサージ４、アクリルメリヤス５、ポリエステルジャージ４であった。黄変性は、綿メリヤス２、ウールサージ３、アクリルメリヤス２、ポリエステルジャージ３であった。
性能試験２で、泡の高さは、ドライクリーニング時１.０ｃｍ、蒸留器で１.０ｃｍであった。柔軟性は、綿メリヤス４、ウールサージ４、アクリルメリヤス５、ポリエステルジャージ５であった。表面抵抗値は、アクリルメリヤス３.３×１０10Ω、ポリエステルジャージ７.４×１０9Ωであった。洗浄率は、綿金巾５２％、ウールモスリン７９％であり、逆汚染率は、綿メリヤス１％、ウールサージ１％、アクリルメリヤス４％、ポリエステルジャージ４％であった。
実施例２０
一般式〔１］において、ＸがＣ4Ｈ8、(Ｒ1Ｏ)aが(Ｃ2Ｈ4Ｏ)20(Ｃ3Ｈ6Ｏ)60（ブロック）、ＹがＣ3Ｈ6ＮＨＣ6Ｈ11であり、ｍが７５、ｎが１、ｂが５であり、アミン当量が１０,３００であり、ＨＬＢが１.７であるポリエーテルアミノ変性シリコーンＬ１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは３.０ｃｍであった。柔軟性は、綿メリヤス３、ウールサージ３、アクリルメリヤス４、ポリエステルジャージ４であった。黄変性は、綿メリヤス３、ウールサージ３、アクリルメリヤス３、ポリエステルジャージ３であった。また、ドライクリーニング溶剤がｎ−デカン２の場合、泡の高さは１.２ｃｍであった。柔軟性は、綿メリヤス３、ウールサージ３、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時１.９ｃｍ、蒸留器で３.５ｃｍであった。柔軟性は、綿メリヤス４、ウールサージ３、アクリルメリヤス４、ポリエステルジャージ４であった。表面抵抗値は、アクリルメリヤス８.５×１０10Ω、ポリエステルジャージ５.６×１０10Ωであった。洗浄率は、綿金巾５１％、ウールモスリン７８％であり、逆汚染率は、綿メリヤス１％、ウールサージ１％、アクリルメリヤス４％、ポリエステルジャージ５％であった。
【００２０】
比較例１
ジメチルシリコーンオイル［東レ・ダウコーニング(株)、ＳＨ２００−１００ＣＳ］１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは５.０ｃｍ以上であった。柔軟性は、綿メリヤス３、ウールサージ２、アクリルメリヤス３、ポリエステルジャージ３であった。黄変性は、綿メリヤス３、ウールサージ３、アクリルメリヤス３、ポリエステルジャージ３であった。また、ドライクリーニング溶剤がｎ−デカンの場合、泡の高さは５.０ｃｍ以上であった。柔軟性は、綿メリヤス２、ウールサージ２、アクリルメリヤス３、ポリエステルジャージ３であった。黄変性は、綿メリヤス３、ウールサージ３、アクリルメリヤス３、ポリエステルジャージ３であった。
性能試験２で、泡の高さは、ドライクリーニング時５.０ｃｍ以上、蒸留器で５.０ｃｍ以上であった。柔軟性は、綿メリヤス３、ウールサージ２、アクリルメリヤス３、ポリエステルジャージ３であった。表面抵抗値は、アクリルメリヤス９.３×１０10Ω、ポリエステルジャージ７.５×１０10Ωであった。洗浄率は、綿金巾５０％、ウールモスリン７７％であり、逆汚染率は、綿メリヤス２％、ウールサージ１％、アクリルメリヤス５％、ポリエステルジャージ５％であった。
比較例２
ポリエーテル変性シリコーンオイル［東レ・ダウコーニング(株)、ＳＨ３７４９、ＨＬＢ８］１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは１.８ｃｍであった。柔軟性は、綿メリヤス３、ウールサージ２、アクリルメリヤス３、ポリエステルジャージ３であった。黄変性は、綿メリヤス３、ウールサージ３、アクリルメリヤス３、ポリエステルジャージ３であった。また、ドライクリーニング溶剤がｎ−デカンの場合、泡の高さは０ｃｍであった。柔軟性は、綿メリヤス２、ウールサージ２、アクリルメリヤス３、ポリエステルジャージ３であった。黄変性は、綿メリヤス３、ウールサージ３、アクリルメリヤス３、ポリエステルジャージ３であった。
性能試験２で、泡の高さは、ドライクリーニング時１.５ｃｍ、蒸留器で２.０ｃｍであった。柔軟性は、綿メリヤス３、ウールサージ３、アクリルメリヤス３、ポリエステルジャージ３であった。表面抵抗値は、アクリルメリヤス８.４×１０10Ω、ポリエステルジャージ７.２×１０10Ωであった。洗浄率は、綿金巾５２％、ウールモスリン７８％であり、逆汚染率は、綿メリヤス１％、ウールサージ１％、アクリルメリヤス４％、ポリエステルジャージ４％であった。
比較例３
アミノ変性シリコーンオイル［東レ・ダウコーニング(株)、ＦＺ−３７８５、アミン当量６,０００］１０質量部、ノニオン系界面活性剤（ラウリルアルコールエチレンオキサイド３モル付加物）１０質量部及び３−メチル−３−メトキシブタノール８０質量部を混合して、ドライクリーニング用仕上げ剤組成物を調製し、評価を行った。
性能試験１で、ドライクリーニング溶剤がテトラクロロエチレンの場合、泡の高さは５.０ｃｍ以上であった。柔軟性は、綿メリヤス４、ウールサージ４、アクリルメリヤス４、ポリエステルジャージ４であった。黄変性は、綿メリヤス３、ウールサージ３、アクリルメリヤス３、ポリエステルジャージ３であった。また、ドライクリーニング溶剤がｎ−デカンの場合、泡の高さは５.０ｃｍ以上であった。柔軟性は、綿メリヤス４、ウールサージ３、アクリルメリヤス４、ポリエステルジャージ４であった。黄変性は、綿メリヤス３、ウールサージ３、アクリルメリヤス３、ポリエステルジャージ３であった。
性能試験２で、泡の高さは、ドライクリーニング時５.０ｃｍ以上、蒸留器で５.０ｃｍ以上であった。柔軟性は、綿メリヤス４、ウールサージ４、アクリルメリヤス４、ポリエステルジャージ４であった。表面抵抗値は、アクリルメリヤス６.７×１０10Ω、ポリエステルジャージ４.４×１０10Ωであった。洗浄率は、綿金巾４９％、ウールモスリン７５％であり、逆汚染率は、綿メリヤス２％、ウールサージ２％、アクリルメリヤス３％、ポリエステルジャージ４％であった。
実施例で用いたポリエーテルアミノ変性シリコーンＡ〜Ｌの構造を第１表に、実施例１〜２０及び比較例１〜３の配合組成を第２表に、性能試験１の評価結果を第３表に、性能試験２の評価結果を第４表に示す。
【００２１】
【表１】
2007303016.tif 000006
【００２２】
【表２】
2007303016.tif 000007
【００２３】
【表３】
2007303016.tif 000008
【００２４】
【表４】
2007303016.tif 000009
【００２５】
【表５】
2007303016.tif 000010
【００２６】
【表６】
2007303016.tif 000011
【００２７】
【表７】
2007303016.tif 000012
【００２８】
【表８】
2007303016.tif 000013
【００２９】
【表９】
2007303016.tif 000014
【００３０】
【表１０】
2007303016.tif 000015
【００３１】
【表１１】
2007303016.tif 000016
【００３２】
【表１２】
2007303016.tif 000017
【００３３】
【表１３】
2007303016.tif 000018
【００３４】
第３表に見られるように、実施例１〜２０のドライクリーニング用仕上げ剤組成物は、従来のドライクリーニング用仕上げ剤組成物を用いた比較例１や比較例３と比較して、ドライクリーニング溶剤の泡立ちがほとんどなく、低い泡高性を有することが分かる。また、柔軟性についても比較例１〜３よりも風合いが柔らかく、本発明のドライクリーニング用仕上げ剤組成物が被洗物に優れた柔軟性を付与することが分かる。
第４表に見られるように、実施例１〜２０のドライクリーニング用仕上げ剤組成物は、従来のドライクリーニング用仕上げ剤組成物を用いた比較例１や比較例３と比較して、ドライクリーニング時及び蒸留器での泡立ちがほとんどなく、低い泡高性を有することが分かる。また、柔軟性についても比較例１〜３よりも風合いが柔らかく、本発明のドライクリーニング用仕上げ剤組成物が被洗物に優れた柔軟性を付与することが分かる。
【産業上の利用可能性】
【００３５】
本発明のドライクリーニング用仕上げ剤組成物は、特定構造のポリエーテルアミノ変性シリコーンを含有し、ドライクリーニングの間及びドライクリーニング後の溶剤精製工程である溶剤蒸留時に発泡がほとんどないためにチャージ法で使用することができ、被洗物に優れた平滑性や柔軟性を有する風合いを付与することができる。